(57)【要約】二重層ジャージ編物から形成されたブリスターまたは複合布であって、針で縫われて、隣接層の糸の中および／または間に伸びる糸由来のフィラメントおよび／または繊維の内部接続部を生じる、布。
2006506550.tif 000002
【特許請求の範囲】
【請求項１】
編布であり、かつ第一糸繊維を有する第一糸を有する第一布層と、
第二糸繊維を有するブリスター糸を有する第二層と
を含んでなる複合布であって；
第一層および第二層は独立層であり；および
第一層由来の第一糸繊維の部分によって形成された第一層と第二層との間の第一層接続部と、
第二層由来の第二糸繊維の部分による、第二層と第一層との間の第二層接続部と
をさらに含む、複合布。
【請求項２】
編布であり、第一糸繊維を有する第一糸を有する第一布層と、
第二糸繊維を有するブリスター糸を有する第二層と
を含んでなる複合布であって；
第一層および第二層は独立層であり；および
第一層由来の第一糸繊維の部分によって形成された第一層と第二層との間の第一層接続部をさらに含む、複合布。
【請求項３】
編布であり、かつ第一糸繊維を有する第一糸を有する第一布層と、
第二糸繊維を有するブリスター糸を有する第二層と
を含んでなる複合布であって；
第一層および第二層は独立層であり；および
第二層由来の第二糸繊維の部分による第二層と第一層との間の第二層接続部をさらに含む、複合布。
【請求項４】
単一構造の複数のベース帯と、
ベース帯と交互になり、
ベース糸繊維を有するベース糸を有するベース層と、
ブリスター糸繊維を有するブリスター糸を有するブリスター層と
を有する、複数のブリスター帯と
を含んでなるブリスター布であって；
ベース層およびブリスター層は独立層であり；
少なくとも一つの該ブリスター帯は、
ベース層由来のベース糸繊維の部分による、ベース層とブリスター層との間のベース層接続部と、
ブリスター層由来のブリスター糸繊維の部分による、ブリスター層とベース層との間のブリスター層接続部と
をさらに含む、ブリスター布。
【請求項５】
単一構造の複数のベース帯と、
ベース帯と交互になり、
ベース糸繊維を有するベース糸を有するベース層と、
ブリスター糸繊維を有するブリスター糸を有するブリスター層と
を有する、複数のブリスター帯と
を含んでなるブリスター布であって；
ベース層およびブリスター層は独立層であり；
少なくとも一つの該ブリスター帯は、ブリスター層由来のブリスター糸繊維の部分による、ブリスター層とベース層との間のブリスター層接続部をさらに含む、ブリスター布。
【請求項６】
単一構造の複数のベース帯と、
ベース帯と交互になり、
ベース糸繊維を有するベース糸を有するベース層と、
ブリスター糸繊維を有するブリスター糸を有するブリスター層と
を有する、複数のブリスター帯と
を含んでなるブリスター布であって；
ベース層およびブリスター層は独立層であり；
少なくとも一つの該ブリスター帯は、ベース層由来のベース糸繊維の部分による、ベース層とブリスター層との間のベース層接続部をさらに含む、ブリスター布。
【発明の詳細な説明】
【技術分野】
【０００１】
本発明は、布構造を安定化するのを助ける内部接続要素を有する布に関する。
【背景技術】
【０００２】
多くの方法が、編布または織布の構造を安定化するために使用されてきた。コーティングは、糸が動くことを防ぐために付与されてきた。しかしながら、コーティングだけでは、布にさらなる所望の特性を与えることはできない。最近、水流絡合として知られる加工が用いられ、織布を安定化している。水流絡合は、流体ジェットを使用して、糸の主体から伸びる繊維を別の糸の主体から伸びる繊維と強制的に絡ませる。
【発明の開示】
【発明が解決しようとする課題】
【０００３】
しかしながら、水流絡合加工は、時々、流体ジェットによる絡合を作るために必要な多数の自由繊維に起因して、布の審美性に影響を及ぼし得る。したがって、他の方法によって安定化された布、および布を安定化するための特定の方法に対する要望が存在する。
【課題を解決するための手段】
【０００４】
（詳細な説明）
ここで図面（特に図１〜２）を参照して、本発明の一実施態様を例示するブリスター布１０を示す。ブリスター布１０は、ブリスター帯１００とベース帯２００の交互の帯を有する。ブリスター帯１００は、第二材料の上方ブリスター層１２０から独立した第一材料の下方ブリスター層１１０を有する。ベース帯２００は、材料の統合層である。
【０００５】
例示されるように、ブリスター布１０は、ベース糸１１とブリスター糸１２から形成される。一実施態様において、ブリスター布１０は、約６００デニールまでの大きさを有する糸から形成される。別の実施態様において、ブリスター布１０は、少なくとも約１５デニールの大きさを有する糸から形成される。好適な一実施態様において、ベース糸１１とブリスター糸１２を形成する繊維は、共に、フィラメント糸を含んでなり得る。ここで使用されるように、フィラメント糸にはマルチフィラメント糸が含まれる。別の実施態様において、ベース糸１１とブリスター糸１２は、共に、スパン糸を含んでなり得る。さらなる別の実施態様において、ベース糸１１は、フィラメント糸を含んでなり得、そしてブリスター糸１２は、スパン糸を含んでなり得る。さらなる別の実施態様において、ベース糸１１は、スパン糸を含んでなり得、そしてブリスター糸１２は、フィラメント糸を含んでなり得る。また、本発明は、フィラメント繊維とステープル繊維とを組み合わせた糸で実施することも意図される。フィラメント繊維とステープル繊維を組み合わせた糸は、上記組合せにおけるフィラメント糸および／またはスパン糸のいずれかの代用物として、ベース糸１１および／またはブリスター糸１２において使用され得る。本発明におけるフィラメント糸および／またはスパン糸の繊維は、天然または人造材料から形成され得る。例えば、天然材料としては、繊維として使用される動物、植物、または鉱物起源の材料を挙げることができる。人造材料としては、化合物から合成されたポリマー、変性されたまたは変質された天然ポリマーおよび鉱物を挙げることができる。
【０００６】
図１〜２をなお参照して、例示されるように、ブリスター布１０の下方ブリスター層１１０は、ベース糸１１のジャージ編物であり、そしてブリスター布１０の上方ブリスター層１２０は、ブリスター糸１２のジャージ編物である。また例示されるように、ベース糸１１は、ベース帯２００中の統合二重層ジャージ編物を形成し、そしてブリスター糸１２は、ベース帯２００中のベース糸１１の統合二重層ジャージ編物の間に挟まれる。ブリスター布１０は、全ての編布として例示されるけれども、ブリスター布は、織布、または編布および織布の組合せであり得ることが意図される。さらに、統合ベース帯２００は、一緒に編まれた部分として例示されるけれども、統合ベース帯は、加工（例えば、ウィービング、ステッチング、ボンディングなど）によって形成され得ることが意図される。
【０００７】
ここで図２を参照して、ブリスター布１０の拡大断面領域を示す。例示されるように、ブリスター帯接続部１３０は、ブリスター帯１００の一つの層中の糸から、ブリスター帯１１０の他の層の糸の中および／または間を通る、ブリスター帯１００の一つの層中の糸由来の繊維の部分によって、下方ブリスター層１１０と上方ブリスター層１２０との間に形成される。下方ブリスター層接続部１３１は、下方ブリスター層１１０中の糸から、上方ブリスター層１２０の糸の中および／または間を通る、下方ブリスター層１１０中の糸由来の繊維の部分によって、下方ブリスター層１１０と上方ブリスター層１２０との間に形成される。上方ブリスター層接続部１３２は、上方ブリスター層１２０中の糸から、糸または下方ブリスター層１００の糸の中および／または間を通る、上方ブリスター層１２０中の糸由来の繊維の部分によって、上方ブリスター層１２０と下方ブリスター層１１０との間に形成される。下方ブリスター層接続部１３１および上方ブリスター層接続部１３２は、下方ブリスター層１１０と上方ブリスター層１２０との間に固定体（securing tie）を与える。
【０００８】
図２をなお参照して、下方ブリスター層接続部１３１の一つを形成する繊維は、下方ブリスター層１１０中の糸に由来し、次いで、上方ブリスター層１２０中に突出する。下方ブリスター層接続部１３１を形成する下方ブリスター層１１０由来の繊維は、上方ブリスター層１２０中の糸の主体中の繊維またはフィラメントによって固定される。下方ブリスター層接続部１３１を形成する繊維の部分は、上方ブリスター層１２０中の糸の主体内の繊維の間に固定される。主体は、糸自身とほぼ同一方向に配向された繊維群である。下方ブリスター層接続部１３１を形成する繊維の別の部分は、上方ブリスター層１２０の糸の間に、それらの糸の主体中の繊維によって固定される。上方ブリスター層接続部１３２の一つを形成する繊維は、上方ブリスター層１２０中の糸に由来し、次いで、下方ブリスター層１１０中に突出する。上方層接続部１３２を形成する上方ブリスター層１２０由来の繊維は、下方ブリスター層１１０中の糸の主体中の繊維またはフィラメントによって固定される。上方ブリスター層接続部１３２を形成する繊維の部分は、下方ブリスター層１１０中の糸の主体内の繊維の間に固定される。主体は、糸自身とほぼ同一方向に配向された繊維群である。上方ブリスター層接続部１３２を形成する繊維の別の部分は、下方ブリスター層１１０の糸の間に、それらの糸の主体中の繊維によって固定される。これらのタイプの接続部は、布を処理する多くの水流絡合方法で経験されたような、一つの糸から大体外側に、そして少なくとも部分的に放射状に伸びる繊維と、別の糸から大体外側の方向に、そして少なくとも部分的に放射状の方向に伸びる繊維との絡合によって、糸と層との間に形成された接続部と対照をなす。
【０００９】
多くの下方ブリスター層接続部１３１および上方ブリスター層接続部１３２は、対応する受取層中に挿入する、各々の起源層由来の繊維のループである。繊維のループは、二つの接続部を作り、各接続部は、同一糸中に由来するループの半分であり、次いで、同一受取層中に突出する。幾つかの例において、上方ブリスター層接続部１３１および／または下方ブリスター層接続部１３２は、一つの末端のみにて各々の起源糸に結合する、繊維の部分によって形成され得る。幾つかのさらなる例において、一つの末端のみにて結合した、上方ブリスター層接続部１３１または下方ブリスター層接続部１３２を形成する繊維は、自由末端にて、フックにされ、曲げられ、またはループにされ、接続部が絡む対応する層の繊維でさらに固定され得る。
【００１０】
一実施態様において、本発明に組み込まれる布のブリスター帯は、必要とされる安定性および布の構造に依存して、下方ブリスター層を上方ブリスター層に固定する、１平方インチ当たり合計少なくとも約２７５個の総接続部（特定層に由来する接続部およびその特定層に受け取られた接続部の両方の合計）、最大で１平方インチ当たり約５２０，０００個の総接続部を有する。編布の一好適実施態様において、ブリスター帯は、合計１平方インチ当たり約３５０個の総接続部ないし１平方インチ当たり約１，０５０個の総接続部、より好適には１平方インチ当たり約７５０個の総接続部を有する。
【００１１】
接続部の起源は糸内に由来するため、そして接続部は糸も固定するため、糸の距離当たりの総接続部の数（特定糸に由来する接続部およびその特定糸に受け取られた接続部の両方の合計）を理解することは有益である。一実施態様において、本発明に組み込まれる布のブリスター帯における上方ブリスター層または上方ブリスター層を形成する糸は、糸を固定する、最小で糸１インチ当たり少なくとも約１．１個の総接続部、最大で糸１インチ当たり約１，６５０個の総接続部を有する。好適な一実施態様において、本発明に組み込まれる布のブリスター帯の下方ブリスター層または上方ブリスター層を形成する糸は、糸１インチ当たり約１．４個の総接続部ないし糸１インチ当たり約４．２個の総接続部、より好適には糸１インチ当たり約２．８個の総接続部を有する。
【００１２】
糸の繊維は接続部の起源であるため、異なる糸は、接続部用の繊維の異なる利用性、そして糸の繊維含量に基づく接続部の量についての異なる要求を有する。フィラメント距離の測定値は、糸束中のフィラメントの数を乗じたフィラメントを有する糸の長さである。したがって、本発明に組み込まれる布の部分についての糸のフィラメント距離当たりの総接続部の数（特定糸に由来する接続部およびその特定糸に受け取られた接続部の両方の合計）を理解することが有益である。一実施態様において、ブリスター帯における下方ブリスター層または下方ブリスター層を形成する糸は、少なくともフィラメント１インチ当たり約０．０２個の総接続部を有し、そして最大でフィラメント１インチ当たり約６．４個の総接続部を有する。好適な一実施態様において、ブリスター帯の上方ブリスター層または下方ブリスター層を形成する糸は、フィラメント１インチ当たり約０．０２２個の総接続部ないしフィラメント１インチ当たり約０．０７個の総接続部、より好適にはフィラメント１インチ当たり約０．０４個の総接続部を有する。
【００１３】
また、図２を参照して、ベース帯２００が、下方ベース層部分２１０と、上方ベース層部分２２０と、上方ベース層部分２１０と上方ベース層部分２２０との間を通る捕捉糸２３０を有する単一構造である編布を示す。例示される実施態様において、下方ベース層部分２１０および上方ベース層部分２２０は、ベース糸１１によって形成され、そしてブリスター糸１２は、二つの層の間の捕捉糸２３０を形成する。例示されるように、ベース層接続部２４０は、下方ベース層部分２１０と上方ベース層部分２２０との間に形成される。また、捕捉糸接続部２５０は、下方ベース層２１０と捕捉糸２３０との間、および上方ベース層部分２２０と捕捉糸部分２３０との間に形成される。
【００１４】
図２をなお参照して、ブリスター帯接続部２３０と同様に、ベース層接続部２４０は、ベース帯２００の一つの層中の糸からベース帯２００の他の層中を通る、ベース帯２００の一つの層中の糸由来の繊維の部分によって、下方ベース層２１０と上方ベース層２２０との間に形成される。下方ベース層接続部２４１は、下方ベース層２１０中の糸に由来する繊維によって形成され、次いで、上方ベース層２２０の糸の中および／または間に突出する。下方ベース層接続部２４１を形成する下方ベース層２１０由来の繊維は、上方ベース層２２０中の糸の主体中の繊維またはフィラメントによって固定される。下方ベース層接続部２４１を形成する繊維の部分は、上方ベース層２２０中の糸の主体内の繊維の間に固定される。主体は、糸自身とほぼ同一方向に配向された繊維群である。下方ベース層接続部２４１を形成する繊維の別の部分は、上方ベース層２２０の糸の間に、それらの糸の主体中の繊維によって固定される。上方ベース層接続部２４２は、上方ベース層２２０中の糸に由来する繊維によって形成され、次いで、下方ベース層２１０中に突出する。上方ベース層接続部２４２を形成する上方ベース層２２０由来の繊維は、下方ベース層２１０中の糸の主体中の繊維またはフィラメントによって固定される。上方ベース層接続部２４２を形成する繊維の部分は、下方ベース層２１０中の糸の主体内の繊維の間に固定される。主体は、糸自身とほぼ同一方向に配向された繊維群である。上方ベース層接続部２４２を形成する繊維の別の部分は、下方ベース層２１０の糸の間に、それらの糸の主体中の繊維によって固定される。下方ベース層接続部２４１および上方ベース層接続部２４２は、下方ベース層２１０と上方ベース層２２０との間に、固定体を与える。
【００１５】
下方ブリスター層接続部１３１および上方ブリスター層接続部１３２と同様に、多くの下方ベース層接続部２４１および上方ベース層接続部２４２は、対応する受取層に挿入する各々の起源糸中の繊維のループである。幾つかの例において、下方ベース層接続部２４１および／または上方ブリスター層接続部２４２は、各々の起源糸に一つの末端のみにて結合した繊維の部分によって形成され得る。幾つかのさらなる例において、一つの末端のみにて結合した、下方ベース層接続部２４１または上方ベース層接続部２４２を形成する繊維は、自由末端にて、フックにされ、曲げられ、またはループにされ、接続部が絡む対応する受取層の繊維でさらに固定され得る。ベース層接続部２４０は、下方ベース層２１０と上方ベース層２２０との間に固定体を与え、これによりベース帯２００をより安定化された摩耗抵抗布にする。
【００１６】
一実施態様において、本発明に組み込まれる布のベース帯は、必要とされる安定性および布の構造に依存して、下方ベース層を上方ベース層に固定する、１平方インチ当たり合計少なくとも約５７個の総接続部（特定層に由来する接続部およびその特定層に受け取られた接続部の両方の合計）、最大で１平方インチ当たり約１０９，１１０個の総接続部、より好適には１平方インチ当たり約１５０個の総接続部を有する。一実施態様において、本発明に組み込まれる布のベース帯の上方ベース領域の下方ベース層を形成する糸は、糸を固定する、最小で糸１インチ当たり少なくとも約０．６個の総接続部、最大で１インチ当たり約１１．６１個の総接続部、より好適には糸１インチ当たり約１．６個の総接続部を有する。一実施態様において、接続部を形成する糸は、フィラメント１インチ当たり約２８．８個の接続部ないしフィラメント１インチ当たり約５５７個の接続部を有する。
【００１７】
図２をなお参照して、捕捉糸接続部２５０は、下方ベース層２１０または上方ベース層２２０中の糸の主体の中および／または間を通る、捕捉糸２３０由来の繊維の部分によって、および／または、捕捉糸２３０中を通る、下方ベース層２１０または上方ベース層２００中の糸由来の繊維によって、捕捉糸２３０と下方ベース層２１０との間および捕捉糸２３０と上方ベース層２２０との間に形成される。下方ベース捕捉糸接続部２５１は、下方ベース層２１０中の糸から捕捉糸２３０の主体中を通る、下方ベース層２１０中の糸由来の繊維の部分によって、および、捕捉糸２３０から下方ベース層２１０の糸の主体中および／または間を通る、捕捉糸由来の繊維によって、捕捉糸２３０と下方ベース層２１０との間に形成される。上方ベース捕捉糸接続部２５２は、上方ベース層２２０中の糸から捕捉糸２３０の主体中を通る、上方ベース層２２０中の糸由来の繊維の部分によって、および、捕捉糸２３０から上方ベース層２２０の糸の主体中および／または間を通る、捕捉糸２３０由来の繊維によって、捕捉糸２３０と上方ベース層２２０との間に形成される。
【００１８】
下方ベース層接続部２４１および上方ベース層接続部２４２と同様に、多くの下方ベース捕捉糸接続部２５１および上方ベース捕捉糸接続部２５２は、対応する受取糸または層中に挿入する各々の起源糸中の繊維のループである。幾つかの例において、下方ベース捕捉糸接続部２５１および／または上方ベース捕捉糸接続部２５２は、一つの末端のみにて各々の起源糸に結合した繊維の部分によって形成され得る。幾つかのさらなる例において、一つの末端のみに結合した、下方ベース捕捉糸接続部２５１または上方ベース捕捉糸接続部２５２を形成する繊維は、自由末端にて、フックにされ、曲げられ、またはループにされ、接続部が絡む対応する受取糸または層の繊維でさらに固定され得る。
【００１９】
捕捉糸接続部２５０は、捕捉糸２３０と下方ベース層２１０との間、および捕捉糸２３０と上方ベース層２２０との間に固定体を与え、これによりベース帯２００をより安定化された摩耗抵抗布にする。一実施態様において、本発明に組み込まれる布のベース帯の捕捉糸を形成する糸は、糸を固定する、最小で少なくとも糸１インチ当たり約０．６個の総接続部、最大で糸１インチ当たり約１１．６１個の総接続部、より好適には糸１インチ当たり約１．６個の総接続部を有する。一実施態様において、捕捉糸は、フィラメント１インチ当たり約２８．８個の接続部ないしフィラメント１インチ当たり約５５７個の接続部を有する。
【００２０】
また、一実施態様において、ニードルドブリスター布１０は、下方ブリスター層１１０および下方ベース層２１０の裏面に配置された裏面コーティングを含む。裏面コーティングはニードルドブリスター布１０の反対側の摩耗抵抗をさらに改善することが見出された。裏面コーティングは、任意のポリマー材料（例えば、ラテックス、ポリ酢酸ビニルなど）であり得る。裏面コーティングは、約０．２５ｏｚ／ｙｄ２〜約５ｏｚ／ｙｄ２程度で付与され得る。
【００２１】
ここで図３を参照して、本発明の別の実施態様を示す布複合体２０の拡大断面を示す。布複合体２０は、多層クロス（例えば、ダブルクロス、トリプルクロスなど）である。布は、少なくとも第一層２１と第二層２２を含んでなる。第一層２１および第二層の少なくとも一つは、編布である。図３に例示される実施態様において、第一層２１は、第一層糸２３から形成され、そして第二層２２は、第二層糸２４から形成される。一実施態様において、第一層糸２３および／または第二層糸２４は、約６００デニールまでの大きさの糸を有する。別の実施態様において、第一層糸２３および／または第二層糸２４は、少なくとも約１５デニールの糸の大きさを有する。好適な一実施態様において、第一層糸２３および第二層糸２４の両方は、フィラメントを含んでなる。別の実施態様において、第一層糸２３は、フィラメント糸であり、そして第二層糸２４は、スパン糸である。さらなる別の実施態様において、第一層糸２３および第二層糸２４の両方がスパン糸である。さらに、第一層糸２３および／または第二層糸２４がフィラメント繊維とステープル繊維との組合せから形成された糸を含み得ることが意図される。
【００２２】
接続部２５は、二つの層中の糸のフィラメントによって、第一層２１と第二層２２との間に形成される。第一層接続部２６は、第二層２２中に突出する第一層２１中の繊維の部分によって形成される。第一層接続部２５は、第二層糸２４の主体の繊維によって固定される。第二層接続部２７は、第一層２１中に突出する第二層２２中の繊維の部分によって形成される。第二層接続部２７は、第一層糸２３の主体の繊維によって固定される。本発明の接続部２５は、複合布２０全体または不連続帯中を横切って形成され得ることが意図される。
【００２３】
多くの第一層接続部２６および第二層接続部２７は、対応する受取層中に挿入する各々の起源層由来の繊維のループである。繊維のループは、二つの接続部を作り、各接続部は、同一糸に由来し、次いで同一受取層中に突出するループの半分である。幾つかの例において、第一層接続部２６および／または第二層接続部２７は、一つの末端のみにて各々の起源糸に結合する繊維の部分によって形成され得る。幾つかのさらなる例において、一つの末端のみにて結合した、第一層接続部２６または第二層接続部２７を形成する繊維は、自由末端にて、フックにされ、曲げられ、またはループにされ、接続部が絡む対応する層の繊維でさらに固定され得る。
【００２４】
一実施態様において、複合布または本発明に組み込まれる複合布の帯は、必要とされる安定性および布の構造に依存して、第一層を第二層に固定する、合計少なくとも１平方インチ当たり約２７５個の総接続部（特定層に由来する接続部およびその特定層に受け取られた接続部の両方の合計）、最大で１平方インチ当たり約５２０，０００個の総接続部を有する。好適な一実施態様において、合計１平方インチ当たり約３５０個の総接続部ないし１平方インチ当たり約１，０５０個の総接続部、より好適には１平方インチ当たり約７５０個の総接続部が存在する。
【００２５】
一実施態様において、本発明に組み込まれる複合布の第一層または第二層を形成する糸は、糸を固定する、最小で少なくとも糸１インチ当たり約１．１個の総接続部、最大で糸１インチ当たり約１，６５０個の総接続部を有する。好適な一実施態様において、これらの糸は、糸１インチ当たり約１．４個の総接続部ないし糸１インチ当たり約４．２個の総接続部、より好適には糸１インチ当たり約２．８個の総接続部を有する。
【００２６】
一実施態様において、本発明に組み込まれる複合布の第一層または第二層を形成する糸は、少なくともフィラメント１インチ当たり約０．０２個の総接続部、最大でフィラメント１インチ当たり約６．４個の総接続部を有する。好適な一実施態様において、これらの糸は、フィラメント１インチ当たり約０．０２２個の総接続部ないしフィラメント１インチ当たり約０．０７個の総接続部、より好適にはフィラメント１インチ当たり約０．０４個の総接続部を有する。
【００２７】
本発明の一製造方法において、さらに加工される布は、形成され、次いでニードリング加工を受ける。一実施態様において、布は、フィラメント糸の標準ニッティングまたはウィービング技術によって形成されたブリスター布であり得る。ブリスター布は、編材料の二つの分離した層を有する領域と、二重層ジャージ編物の層の間に挟まれた二つの分離した層の一つ由来の糸を有する二重層ジャージ編物の領域を含む。別の実施態様において、加工される布は、後の加工において結合されるべき二つの層である。加工される多層布中の少なくとも一つの層は、編布であり、両方の層は、編布であり得る。好適な実施態様において、加工される布を形成する糸は、フィラメント糸である。しかしながら、糸は、短繊維を含み得るか、または、フィラメントを有するか、もしくは有しないスパン繊維糸であり得ることが意図される。
【００２８】
加工される形成された布は、針床を布中に挿入することによって布を針で縫うニードリング機械に送られる。典型的に、ニードリング機械は、布の表面に大体垂直な方向にて、針を布に挿入し、そして針を引き出す。受板は、針床の反対側にて布に支持を与え、そして針が布を完全に通ることを可能にする開口部を有する。針は、布のいずれかの側か、または布の両側にて、挿入され、引き出され得る。一つの側のみから針を挿入することによって、接続部は、加工される布の針が挿入される側にのみ生じる。針床の一回の挿入によって与えられ得るよりも、平方領域当たり多くの針挿入が要求される場合、針床は布の特定領域中に一回よりも多く挿入され得るか、または、複数の針床が使用され、同一領域中に挿入され得る。
【００２９】
一実施態様において、ニードリング機械は、布が機械中に、機械を通って移動し、そして機械から出てくる際、直線方向（機械方向）の針床と布との間の相対運動をほとんど生じないか、または生じないように、針を布中に挿入する。針床と布との間の相対直線運動の欠如は、針が布に挿入され、そして布から除かれる際、針床を布の運ばれる方向に動かすことによって達成され得る。布が針で縫われた後、裏面コーティングは、種々の既知の方法（例えば、ナイフコーティング、発泡コーティング、ラミネーション、スプレーコーティング、または他の同様の方法）によって布に付与され得る。
【００３０】
ここで図４を参照して、本発明に使用される針４００の一つの一実施態様の部分拡大図を示す。針４００は、鋭末端４１０と、針４００の長さに沿ってノッチ４２０を有する。針４００の鋭末端４１０は、糸および布層を通る針４００の通過を可能にする。針４００のノッチ４２０は、針４００が糸および布層を通過する際、糸の繊維を拾い上げまたは「フック」する。針４００が隣接糸および／または布層を通過し続ける際、針４００のノッチ４２０によって予めフックされた繊維は、隣接糸の主体および／または布層中に移動される。針４００による繊維の運動は、起源となる糸から繊維を引き伸ばすか、または引っ張る。針４００付近の自由末端を有する繊維について、繊維は、繊維の自由末端がノッチ４２０を通過するか、または針４００がその運動の末端に到達するまで、そして繊維が隣接糸および／または布層中に配置されるまで、針４００のノッチ４２０について行く。他の繊維について、繊維は、針４００がその運動の末端に到達するか、または繊維中の緊張がノッチ４２０から繊維を自由にするか、あるいは繊維がちぎれるまで、隣接糸および／または層中を通る。針について行き、そして針から自由になるか、またはちぎれる繊維の部分は、繊維のその部分を隣接糸および／または層中に置く。
【００３１】
結果は、隣接糸の主体および／または布層中への糸の繊維および／またはフィラメントの部分の直接的な正の動きである。ここで、それらの繊維および／またはフィラメントは、隣接糸の主体および／または布層内に直接的にアンカーを形成する。隣接糸中に残った繊維および／またはフィラメントは、布層または布層の糸の間に接続部を形成する。対照的に、水流絡合のような方法は、繊維を糸の主体の外部にせしめて、別の糸の外部の繊維と絡ませ、二つの成分の間により少ない直接接続部を与える。さらに、水流絡合は、フィラメント糸布に安定性を与えるための制限された能力を有する。なぜなら、糸の主体および／または布層から自由にされ、他の糸および／または層由来のフィラメントの自由末端と絡み得る、フィラメントの自由末端が存在しないか、ほとんど存在しないためである。
【実施例】
【００３２】
〔実施例１〕
本発明は、以下の実施例を参照してより良好に理解され得る。布は、ベース糸について異なる色の二つの１／２００／４８糸と、ブリスター糸について２／１５０／５０糸から形成されたブリスター布である。ブリスター布は、図５Ａおよび５Ｂ中に示されるようなニッティングパターンを有する二床回転式ニッティング機械で形成される。布の裏面において、二つのベース糸が使用されて交互のコースに編まれた二つの異なる色が作製される。各糸は、それぞれ１インチ当たり１８コース（組み合わされて１インチ当たり約３６コースとなる）および１インチ当たり約１３ウェール（組み合わされて１インチ当たり約２６ウェールとなる）を有する。ブリスター糸は、布の裏面に編まれない。ブリスター帯中の布の表面上で、ブリスター糸は、１インチ当たり約３２コースおよび１インチ当たり約２８ウェールを有する、ジャージ編物を形成する。また、表面上で、しかし、ベース領域において、二つのベース糸は、交互のコースに編まれる。各糸は、それぞれ１インチ当たり約１８．２５コース（組み合わされて１インチ当たり約３６．５コースとなる）および１インチ当たり約１４ウェール（組み合わされて１インチ当たり約２８ウェールとなる）を有する。
【００３３】
次いで、ブリスター布をニードリング加工して布中に接続部を形成した。Dilo Hyperpunch Double Needle Loom（Dilo Manufacturing Co.）を使用して、布と針床との間の機械方向の相対運動をほとんど有しないか、有しないニードリング運動によって布を針で縫った。針床は、６個のノッチ（針のコーナーエッジ当たり２個）を有する三角形針であるGroz-Beckert F222針を含有した。布の１平方センチメートル当たり約９００回の針の挿入がなされるのに十分な時間、針床を布に挿入した。このニードリング加工は、ブリスター帯における布の１平方インチ当たり約３５０個の接続部をもたらすことが判明した。これは、糸１インチ当たり約１．４個の接続部およびフィラメント１インチ当たり約０．０２２個の接続部であった。次いで、ニードルド布を、約３ｏｚ／ｙｄ２のラテックスで裏面コートした。
【００３４】
針で縫わなかったサンプル、および針で縫ったサンプルについて、布の表面を、１０００グラム重量を有するＨ−１８ウィールを使用して、２００サイクルの間、ＳＡＥ  Ｊ９４８によるテーバーほつれ試験を行った。針で縫わなかった布について、布の表面は３．０の評点を受けた。針で縫った布について、布の表面は３．５の評点を得た。
【図面の簡単な説明】
【００３５】
【図１】図１は、本発明の一実施態様を例示するブリスター布の上面図である。
【図２】図２は、切断線２−２で切断した図１のブリスター布の拡大断面図である。
【図３】図３は、布の二つの分離した層の複合体を使用する本発明の別の実施態様の拡大断面図である。
【図４】図４は、本発明に使用した針の部分拡大図である。
【図５Ａ】図５Ａは、本発明の一実施例に使用したステッチを例示する図である。
【図５Ｂ】図５Ｂは、本発明の一実施例に使用したステッチを例示する図である。
【図１】
2006506550.tif 000003
【図２】
2006506550.tif 000004
【図３】
2006506550.tif 000005
【図４】
2006506550.tif 000006
【図５Ａ】
2006506550.tif 000007
【図５Ｂ】
2006506550.tif 000008
【国際調査報告】
2006506550.tif 000009